СПОСОБ ИЗГОТОВЛЕНИЯ МИШЕНЕЙ ДЛЯ ОБЛУЧЕНИЯ, ПРЕДНАЗНАЧЕННЫХ ДЛЯ ПОЛУЧЕНИЯ РАДИОАКТИВНЫХ ИЗОТОПОВ, И МИШЕНЬ ДЛЯ ОБЛУЧЕНИЯ

1. Способ изготовления мишеней для облучения, предназначенных для получения радиоактивного изотопа в трубчатых измерительных каналах энергетического ядерного реактора, способ включает стадии:
получение порошка, состоящего из оксида редкоземельного металла, обладающего чистотой, превышающей 99%, и необязательно органического связующего;
пеллетирование порошка и необязательно органического связующего в форме с образованием в основном сферического неспеченного изделия, обладающего диаметром, равным от 1 до 10 мм; и
спекание неспеченного изделия в твердой фазе при температуре, составляющей не менее 70% от температуры солидуса порошкообразного оксида редкоземельного металла, и в течение времени, достаточного для образования в основном сферической спеченной мишени из оксида редкоземельного металла, обладающей плотностью в спеченном состоянии, равной не менее 80% от теоретической плотности.
2. Способ по п. 1, в котором редкоземельный металл выбран из группы, включающей Nd, Sm, Y, Dy, Ho, Er, Tm, Yb и Lu.
3. Способ по п. 2, в котором редкоземельным металлом является Sm, Y, Но или Yb, предпочтительно Yb-176.
4. Способ по любому из пп. 1-3, в котором порошкообразный оксид редкоземельного металла обладает чистотой, превышающей 99%, предпочтительно превышающей 99,9%.
5. Способ по любому из пп. 1-4, в котором редкоземельный металл является моноизотопным.
6. Способ по любому из предыдущих пунктов, в котором порошок агломерируют во вращающемся барабане или в тарельчатом устройстве.
7. Способ по любому из предыдущих пунктов, в котором органическое связующее добавляют к порошку до или во время пеллетирования путем опрыскивания порошкообразного оксида редкоземельного металла водным раствором связующего.
8. Способ по п. 7, в котором органическое связующее добавляют к порошку во время пеллетирования путем опрыскивания порошкообразного оксида редкоземельного металла водным раствором связующего.
9. Способ по любому из предыдущих пунктов, в котором органическое связующее выбрано из группы, состоящей из поливинилового спирта и метилцеллюлозы.
10. Способ по любому из предыдущих пунктов, в котором неспеченные изделия содержат органическое связующее в количестве, составляющем до 1 мас. % в пересчете на полную массу неспеченных изделий.
11. Способ по любому из предыдущих пунктов, в котором температура спекания составляет от 70 до 80% от температуры солидуса оксида редкоземельного металла.
12. Способ по любому из предыдущих пунктов, в котором температура спекания находится в диапазоне от 1650 до 1800°C.
13. Способ по любому из предыдущих пунктов, в котором неспеченное изделие спекают в течение от 4 до 24 ч.
14. Способ по любому из предыдущих пунктов, в котором неспеченное изделие спекают при атмосферном давлении.
15. Способ по любому из предыдущих пунктов, в котором неспеченное изделие спекают в окислительной атмосфере.
16. Способ по любому из предыдущих пунктов, в котором неспеченное изделие спекают в атмосфере, состоящей из азота и кислорода, предпочтительно в синтетическом воздухе.
17. Способ по любому из предыдущих пунктов, в котором неспеченное изделие спекают до плотности, составляющей не менее 90% от теоретической плотности.
18. Способ по любому из предыдущих пунктов, в котором спеченная мишень обладает пористостью, равной менее 10%.
19. Способ по любому из предыдущих пунктов, в котором спеченная мишень обладает диаметром, находящимся в диапазоне от 1 до 5 мм, предпочтительно от 1 до 3 мм.
20. Спеченная мишень из оксида редкоземельного металла, изготовленная способом по любому из предыдущих пунктов, где спеченная мишень является в основном сферической и обладает плотностью, составляющей не менее 80% от теоретической плотности, и где оксид редкоземельного металла обладает чистотой, превышающей 99%.
21. Мишень по п. 20, где мишень устойчива по отношению к входному давлению воздуха, равному 10 бар, и по отношению к удару со скоростью, равной 10 м/с.
22. Применение спеченной мишени из оксида редкоземельного металла по пп. 20 и 21 для получения радиоактивного изотопа в трубчатом измерительном канале энергетического ядерного реактора, действующего для выработки энергии.
23. Применение по п. 22, в котором оксидом редкоземельного металла является оксид иттербия и радиоактивным изотопом является Lu-177.